(57)【要約】【課題】  本発明は、低誘電率であり、他の特性にも優れる、低誘電率絶縁性樹脂組成物絶縁性樹脂ワニス、プリプレグ、絶縁性樹脂フィルム、積層板及び多層配線板を提供することにある。【解決手段】  本発明は、絶縁性樹脂組成物及び低誘電率化剤を含む低誘電率絶縁性樹脂組成物であって、該低誘電率化剤が、多孔性物質と、該多孔性物質内に埋め込まれた低誘電率化成分とで構成され、かつ該低誘電率化剤中の低誘電率化成分の誘電率が、該絶縁性樹脂組成物の誘電率よりも小さい低誘電率絶縁性樹脂組成物、絶縁性樹脂ワニス、プリプレグ、絶縁性樹脂フィルム、積層板及び多層配線板を提供する。【選択図】  なし【特許請求の範囲】
【請求項１】
絶縁性樹脂組成物及び低誘電率化剤を含む低誘電率絶縁性樹脂組成物であって、
該低誘電率化剤が、多孔性物質と、該多孔性物質内に埋め込まれた低誘電率化成分とで構成され、かつ該低誘電率化剤中の該低誘電率化成分の誘電率が、該絶縁性樹脂組成物の誘電率よりも小さいことを特徴とする低誘電率絶縁性樹脂組成物。
【請求項２】
該多孔性物質の表面の平均細孔径が、１〜１０００nmである、請求項１記載の低誘電率絶縁性樹脂組成物。
【請求項３】
該多孔性物質の平均粒径が、０．０５〜１００μmである、請求項１又は２記載の低誘電率絶縁性樹脂組成物。
【請求項４】
該低誘電率化成分が、該多孔性物質内に、該多孔性物質の細孔容積に対して１以上〜１００未満容積％埋め込まれている、請求項１〜３のいずれか１項記載の低誘電率絶縁性樹脂組成物。
【請求項５】
該低誘電率化成分が、２０℃以上で固体である、請求項１〜４のいずれか１項記載の低誘電率絶縁性樹脂組成物。
【請求項６】
該多孔性物質の細孔容積が、吸油量に換算して１０〜７００ml/１００ｇである、請求項１〜５のいずれか１項記載の低誘電率絶縁性樹脂組成物。
【請求項７】
該多孔性物質が、多孔質シリカである、請求項１〜６のいずれか１項記載の低誘電率絶縁性樹脂組成物。
【請求項８】
該低誘電率化成分が、熱硬化性である、請求項１〜７のいずれか１項記載の低誘電率絶縁性樹脂組成物。
【請求項９】
該絶縁性樹脂組成物が、熱硬化性である、請求項１〜８のいずれか１項記載の低誘電率絶縁性樹脂組成物。
【請求項１０】
該低誘電率化成分が、リン酸エステル又はポリオレフィンである、請求項１〜９のいずれか１項記載の低誘電率絶縁性樹脂組成物。
【請求項１１】
該絶縁性樹脂組成物が、エポキシ樹脂を含む、請求項１〜１０のいずれか１項記載の低誘電率絶縁性樹脂組成物。
【請求項１２】
請求項１〜１１のいずれか１項記載に記載の低誘電率絶縁性樹脂組成物と溶剤とからなる絶縁性樹脂ワニス。
【請求項１３】
請求項１〜１１のいずれか１項記載の低誘電率絶縁性樹脂組成物を、ガラスクロス、ガラス不織布及び有機織布からなる群より選ばれる１の基材に、含浸、塗工してなるプリプレグ及び積層板。
【請求項１４】
請求項１〜１１のいずれか１項記載の低誘電率絶縁性樹脂組成物を、プラスチックフィルム又は有機フィルム上に塗工してなる絶縁性樹脂フィルム及び積層板。
【請求項１５】
請求項１〜１１のいずれか１項記載の低誘電率絶縁性樹脂組成物を、銅箔上に塗工してなる銅箔付絶縁性樹脂フィルム及び積層板。
【請求項１６】
請求項１３記載のプリプレグを用いて絶縁層を形成することを特徴とする多層配線板。
【請求項１７】
請求項１４又は１５記載の絶縁性樹脂フィルムを用いて絶縁層を形成することを特徴とする多層配線板。
【発明の詳細な説明】
【技術分野】
【０００１】
本発明は、低誘電率であり、さらに耐熱性、ガラス転移温度及びピール強度などの特性にも優れる低誘電率絶縁性樹脂組成物、絶縁性樹脂ワニス、プリプレグ、絶縁性樹脂フィルム、積層板及び多層配線板に関する。
【背景技術】
【０００２】
近年、コンピュータ及び情報機器端末などに含まれる通信機器においては、大量のデータを高速で処理するため、データ伝送量の増大が求められている。その一環として、電気信号の高周波化が進行している。しかし、電気信号に高周波数成分が増えると、伝送経路に遅延が生じることにより信号波形が歪むこと、強度が減衰しやすくなり伝送経路での損失が増えること、信号の反射が増えること、伝送経路での不要な輻射が増えることという問題がある。そのため、高周波帯の本格的な利用を進めるためには、広帯域でインピーダンスを制御して、例えばプリント配線板用基板材料の誘電特性の制御、例えば誘電率を低く制御して（低誘電率化）、損失や反射を低減させることが必要である。そこで、電気信号を高速かつ低伝送損失で処理できる、低誘電率化したプリント配線板用基板材料が求められている。また、実用化には、誘電特性に加えて、耐熱性（ガラス転移温度、熱に対する寸法安定性を含む等）、接着性、機械的強度（例えばピール強度）などの特性も併せ持つことが肝要である。
【０００３】
低誘電率化は、例えば、絶縁性樹脂組成物に、絶縁性樹脂組成物の比誘電率を低減させる目的の、その絶縁性樹脂組成物とは異なる物質である低誘電率化剤を混合し、その混合比率を制御して、得られる低誘電率絶縁性樹脂組成物の比誘電率を調整していた。絶縁性樹脂組成物への混合方法は、低誘電率化剤と樹脂（絶縁性樹脂組成物)と直接接触させる接触的混合、あるいは低誘電率化剤の表面を樹脂（絶縁性樹脂組成物)に対して不活性な材料で被覆した低誘電率化剤を樹脂（絶縁性樹脂組成物)と間接的に接触させる非接触的混合であった。接触的混合方法としては、低誘電率化剤を樹脂（絶縁性樹脂組成物)に均一溶解する方法、低誘電率化剤を樹脂（絶縁性樹脂組成物)に分散混合させる方法等がある。しかし、これらの方法では、求める比誘電率の調整は可能であるが、耐熱性、ガラス転移温度及びピール強度などの特性が低下するという問題がある。例えば、均一溶解（相溶化）する場合、絶縁性樹脂組成物の反応速度（例えば硬化速度）の低下、或いは上昇をまねき、反応制御が困難となる等の化学的特性の面で、加えて耐熱性（ガラス転移温度、熱に対する寸法安定性を含む等）、接着性、機械的強度（例えばピール強度）等の物理特性の面で、絶縁性樹脂組成物そのものから予測される各種の特性が低下する。このため、絶縁性樹脂組成物に低誘電率化剤を接触的混合させた場合には、所望の性能すべてが得られないという問題があった。粒子分散の場合においても同様な問題があった（特許文献１）。
【０００４】
また、絶縁性樹脂組成物に非接触的混合させる場合には、樹脂（絶縁性樹脂組成物)と中空材とを混合する方法、樹脂（絶縁性樹脂組成物)に発泡剤を混合して絶縁性樹脂組成物の硬化物内に空隙を設ける方法（空隙配設）、低誘電率化剤を樹脂（絶縁性樹脂組成物)に不活性なコーティング材料で被覆して混合する方法（被覆混合）が挙げられる（特許文献２及び３）。しかし、空隙配設の場合には、機械的強度の点で問題があった。また、被覆混合の場合は、樹脂（絶縁性樹脂組成物)製コーティング材料では樹脂に対する分散性が悪く、均質化が困難であり、またセラミックス製コーティング材料では機械的強度が不十分であると共に、絶縁性樹脂組成物の加工が困難であるという問題があった。
そのため、絶縁性樹脂組成物について、特定の特性のみを調整でき、かつ耐熱性、ガラス転移温度及びピール強度などの特性の性能に悪影響を及ぼさない、樹脂用低誘電率化剤が求められている。
【先行技術文献】
【特許文献】
【０００５】
【特許文献１】特公表２００４−５１３５０３号公報
【特許文献２】特開平８−２５３６２５号公報
【特許文献３】特開平６−６２３４６号公報
【発明の概要】
【発明が解決しようとする課題】
【０００６】
本発明の目的は、低誘電率であり、耐熱性、ガラス転移温度及びピール強度などの特特性にも優れる、低誘電率絶縁性樹脂組成物を提供することにある。
【課題を解決するための手段】
【０００７】
本発明者らは上記の課題を解決するために鋭意研究した結果、本発明に到達した。
本発明は、絶縁性樹脂組成物及び低誘電率化剤を含む低誘電率絶縁性樹脂組成物であって、
該低誘電率化剤が、多孔性物質と、該多孔性物質内に埋め込まれた低誘電率化成分とで構成され、かつ該低誘電率化剤中の低誘電率化成分の誘電率が、該絶縁性樹脂組成物の誘電率よりも小さい低誘電率絶縁性樹脂組成物に関する（発明１）。
ここで、「埋め込まれている」とは、低誘電率化成分が多孔性物質内に存在するが、低誘電率化成分と絶縁性樹脂組成物が接触しても、誘電率以外の他の特性、例えば耐熱性、ガラス転移温度及びピール強度などの特性に悪影響を及ぼさない（相互作用を回避する状態である）。例えば、低誘電化率成分と絶縁性樹脂組成物の接触部の各々の面積は、低誘電率化成分と絶縁性樹脂組成物との相互作用を回避する接触面積である。接触面積は、多孔性物質の細孔径から算出することができ、多孔性物質の表面の平均細孔径が１〜１０００nmであることが好ましい。
【発明の効果】
【０００８】
本発明は、低誘電率であり、耐熱性、ガラス転移温度及びピール強度などの特性にも優れる、低誘電率絶縁性樹脂組成物を達成したものである。
【図面の簡単な説明】
【０００９】
【図１】図１は、本発明の充填多孔質シリカ、並びに未充填多孔質シリカの断面観察ＳＥＭ写真である。
【発明を実施するための形態】
【００１０】
本発明によれば、低誘電率化剤は、多孔性物質内に低誘電率化成分を埋め込ませるため、低誘電率化成分を多孔性物質内に充填し、固定化して構成される。低誘電率化剤（多孔性物質）外部の絶縁性樹脂組成物と、低誘電率化成分との相互作用を回避させる面積内で接触するため、低誘電率絶縁性樹脂組成物の比誘電率を低減しながらも、低誘電率絶縁性樹脂組成物の他の特性（耐熱性（ガラス転移温度、熱に対する寸法安定性を含む等）、接着性、機械的強度（例えばピール強度））の性能は維持される。
【００１１】
ここで、多孔性物質の細孔に、他の物質を充填した複合体が知られている（特許文献２及び特許文献３）。特許文献２は、多孔質シリカにシリコーン硬化物を充填して撥水性とした撥水性粉末が開示されている。また、特許文献３は、多孔質シリカに、イオン交換樹脂・キレート樹脂を充填して、複合体の表面積を増大させた、クロマトグラム等の分離・吸着剤が開示されている。これらは、いずれも、多孔性物質の表面又は内部に介在させた作用物質（シリコーン硬化物又はイオン交換樹脂・キレート樹脂）を、対象物質（水又は金属など）と接触させ、対象物質に作用を及ぼすことを目的としている。よって、本発明のように、多孔性物質内に作用物質（低誘電率化成分）を埋め込み、対象物質（絶縁性樹脂組成物）との所望しない相互作用を回避させるように接触をさせるものとは、その構造及び作用・機能が異なる。
【００１２】
本発明の多孔性物質は、細孔を有し、樹脂に対して不活性である材料であれば材質は限定されない。細孔は、独立細孔以外に、多孔性物質外部に通じ、細孔同士が連関していることが好ましい。多孔性物質の材質は、例えばシリカ、シリカゲル、ガラス、アルミナ、ゼオライト、水酸化アルミニウム等の金属水酸化物、珪藻土、ケイ酸カルシウム等のケイ酸塩、リン酸カルシウム等のリン酸塩、炭酸カルシウム等の炭酸塩、活性炭、アクリル樹脂、ポリイミド樹脂、ウレタン樹脂、キトサン樹脂、ポリシロキサン樹脂、シリコーンゴム、酢酸セルロース樹脂などが挙げられる。多孔性物質としては、好ましくは無機多孔性物質であり、多孔質シリカであることがより好ましい。
【００１３】
また、本発明の多孔性物質の形状も特に限定されない。例えば、球状、鱗片状、針状、無結晶粉末状、板状、ハニカム状などが挙げられる。球状である場合、樹脂の流動性を制御できるので好ましい。表面の平均細孔径は１〜１０００nmであることが好ましく、１〜１００nmであることがより好ましく、１〜５０nmであることがより好ましい。表面の平均細孔径が１nm以上であると、低誘電率化成分の充填が容易であり、１０００nm以下であると、低誘電率化成分と樹脂と相互作用が回避される接触面積である。
【００１４】
本発明の多孔性物質の平均粒径は、０．０５〜１００μmであることが好ましく、０．１〜１０μmであることがより好ましい。多孔性物質への低誘電率化成分の充填量としては、多孔性物質の表面上に存在させないことを考慮すると、細孔容積〜１００未満容積％であることが好ましい。充填量は、低誘電率化成分が高充填であるほど、多孔性物質の機械的強度が高くなる。また、多孔性物質内部、例えば独立細孔内に誘電率が１と低い空気を多く存在させると、多孔性物質自体の誘電率が低くなり、低誘電率化剤の低誘電率化効果が高くなる。低誘電率化成分の充填量が細孔容積の１００容積％未満であると、多孔性物質の細孔内に低誘電率化成分が埋め込まれ、多孔性物質の表面上に存在していない。細孔容積はＪＩＳ  Ｋ  ５１０１−１３−１精製あまに油法の吸油量に換算して１０〜７００ml／１００ｇであることが好ましく、５０〜５００ml／１００ｇであることがより好ましい。吸油量が１０ml／１００ｇ以上であると、誘電率の調整効果が有意であり、７００ml／１００ｇ以下であると、多孔性物質の強度が充分である。本発明における細孔容積は、多孔性物質外部に通じる細孔の容積であり、独立細孔の容積は含まれない。
本発明の多孔性物質として、材質、形状、平均細孔径、吸油量、平均粒径が異なる、２種類以上の多孔性物質を用いることができる。
【００１５】
本発明で多孔性物質に埋め込む低誘電率化成分は、多孔性物質外側の絶縁性樹脂組成物より誘電率が低ければ、特に限定されない。低誘電率化を考慮すると、絶縁性樹脂組成物よりも誘電率が０．２以上低いことが好ましい。
種類以上の多孔性物質を用いることができる。
【００１６】
絶縁性樹脂組成物への低誘電率化成分の溶解を抑制するために、低誘電率化成分が、２０℃以上で固体であることが好ましく、２３℃以上で固体であることがより好ましい。加えて、絶縁性樹脂組成物の溶剤に不溶であることが好ましい。
また、多孔性物質に埋め込む際の取扱い性を考慮すると、低誘電率化成分は、加圧又は加熱により流動性を有する、すなわち溶剤を用いずに流動性を有することが好ましい。これは、溶剤のような揮発性物質を用いて流動性を得ると、加熱・乾燥時、或いは貯蔵時に溶剤が揮発する場合があるので、低誘電化率成分の固定及び充填の制御を考慮すると、溶剤を用いないことが好ましい。
種類以上の多孔性物質を用いることができる。
【００１７】
加熱により流動性を得る場合、流動点又は融点の温度は、多孔性物質の機械的強度が維持される温度範囲であることが好ましい。製造環境等を考慮すると、融点は、１００〜２００℃であることが好ましい。
流動点以上の粘度が１００００ポイズ（１ｋPa・ｓ）以下であると好ましい。
【００１８】
低誘電率化成分としては、例えば、ポリエチレン、ポリプロピレンのようなポリオレフィン、ポリプロピレンエーテル、ポリアミド、ポリアミドイミド、ポリアリレート、熱可塑ポリイミド、ポリエーテルエーテルケトン、ポリエチレンオキシド、ポリエチレンテレフタレート、ポリ塩化ビニリデン、ポリ塩化ビニル、ポリカーボネート、ポリ酢酸ビニル、ポリスチレン、ポリブタジエン、ポリビニルエーテル等の熱可塑樹脂、エポキシ樹脂、キシレン樹脂、グアナミン樹脂、ジアリルフタレート樹脂、不飽和ポリエステル樹脂、フェノール樹脂、不飽和ポリエステル樹脂、ポリイミド、ポリウレタン、マレイン樹脂、メラミン樹脂、ユリア樹脂等の熱硬化性樹脂、エポキシアクリレート等の感光性樹脂が挙げられる。
【００１９】
また、埋め込む低誘電率化成分は単一でも、２種類以上用いることができる。低誘電率化成分は、熱硬化性であることが好ましい。あるいは低誘電率化成分が、リン酸エステル又はポリオレフィンであることが好ましい。リン酸エステルとしては、例えば〔（ＣＨ3）2Ｃ6Ｈ3〕2Ｐ（Ｏ）ＯＣ6Ｈ4ＯＰ（Ｏ）〔Ｃ6Ｈ3（ＣＨ3）2〕が挙げられる。
【００２０】
本発明の目的の範囲内において、多孔性物質内に、低誘電率化成分と、耐熱性、ガラス転移温度及びピール強度などの特性を調整する成分（難燃性調整成分、密度調整成分、離型性調整成分、帯電防止成分、抗菌性成分、防臭成分等）とを介在させる、或いは兼用させることができる。
【００２１】
本発明による、多孔性物質内に低誘電率化成分を固定する方法として、埋め込み方法により例示する。埋め込み方法としては、毛細管現象を利用して、充填することが簡便である。充填方法は、例えば、液状の低誘電率化成分と多孔性物質を撹拌して細孔内に充填する方法、加圧下で液状の低誘電率化成分と多孔性物質を撹拌して細孔内に充填する方法、減圧してから液状の低誘電率化成分に多孔性物質を投入し撹拌して細孔内に充填する方法、予め多孔性物質と低誘電率化成分を混合しておき加熱により低誘電率化成分を溶解して細孔内に充填する方法、予め多孔性物質と低誘電率化成分を混合しておき減圧してから加熱により低誘電率化成分を溶解して細孔内に充填する方法、予め多孔性物質と低誘電率化成分を混合しておき加圧、加熱により低誘電率化成分を溶解して細孔内に充填する方法、低誘電率化成分を溶剤等で溶解して多孔性物質と撹拌し細孔内に充填する方法、低誘電率化成分を溶剤等で溶解して多孔性物質と撹拌し細孔内に充填した後、加熱により溶剤を除去する方法、低誘電率化成分を溶剤等で溶解して多孔性物質と撹拌し細孔内に充填した後、減圧加熱により溶剤を除去する方法が挙げられる。低誘電率化成分が充填された多孔性物質は、低誘電率化剤として使用する前に多孔性物質外部に残る低誘電率化成分を除去するために、溶剤等で洗浄することができる。
【００２２】
また、本発明によれば、多孔性物質内に低誘電率化成分を固定する方法について、低誘電率化成分を充填する前に低誘電率化成分の充填性を高めるために、オリゴマー又はシランカップリン剤等で多孔性物質の細孔表面を処理することができる。
低誘電率化成分を充填した低誘電率化剤は、分散性を高めるために、オリゴマー又はシランカップリング剤あるいは混合する絶縁性樹脂組成物等で、充填した多孔質物質の表面処理することができ、粉砕等の処理を行って粒径を小さくすることができる。
このように、多孔性物質内に毛細管現象等で充填する場合、低誘電化剤は製造が容易で安価である。
【００２３】
本発明の絶縁性樹脂組成物は電気絶縁性を有すれば、特に限定されない。例えばポリエチレン、ポリプロピレン、ポリアミド、ポリアミドイミド、ポリアリレート、熱可塑性ポリイミド、ポリエーテルエーテルケトン、ポリエチレンオキサイド、ポリエチレンテレフタレート等の熱可塑樹脂、エポキシ樹脂、ポリイミド樹脂、トリアジン樹脂、フェノール樹脂、メラミン樹脂等の熱硬化性樹脂、エポキシアクリレート等の感光性樹脂等が挙げられる。また、絶縁性樹脂組成物は単一でも、２種類以上用いることができる。絶縁性樹脂組成物は、熱硬化性であることが好ましい。絶縁性樹脂組成物は、エポキシ樹脂であることが好ましい。
【００２４】
本発明には、絶縁性樹脂組成物の硬化剤を使用することができ、従来公知の種々のものを使用することができる。例えば、樹脂としてエポキシ樹脂を用いる場合には、ジシアンジアミド、ジアミノジフェニルメタン、ジアミノジフェニルスルフォン、無水フタル酸、無水ピロメリット酸、フェノールノボラックやクレゾールノボラック等の多官能性フェノール等をあげることができる。これらの硬化剤は何種類かを併用することも可能である。促進剤の種類や配合量は特に限定するものではなく、例えばイミダゾール系化合物、有機リン系化合物、第３級アミン、第４級アンモニウム塩等が用いられ、２種類以上を併用することができる。
【００２５】
本発明の低誘電率化剤の配合率は、絶縁性樹脂組成物の５〜８０容積％であることが好ましく、１０〜６０容積％であることが特に好ましい。低誘電率化剤の配合率が５容積％以上であると、誘電率の低減効果が有意であり、８０容積％以下であると、絶縁性樹脂組成物の取扱いが容易である。ここで、配合率は、それぞれの配合量（重量)に比重を掛けて算出した。比重は、絶縁性樹脂組成物(未硬化の状態)（例えば、エポキシ樹脂）の比重：１．２、多孔性物質（例えば、多孔質シリカ）の比重：２．２、低誘電化成分（例えば、縮合リン酸エステル）の比重：１．１５である。
【００２６】
また、低誘電率化剤の樹脂に対する分散性を向上するために、ニーダー、ボールミル、ビーズミル、三本ロール、ナノマイザー等既知の混練方法、あるいは低誘電率化剤を粉砕し粒径を小さくすることができる。
このように、本発明の低誘電化剤は、絶縁性樹脂組成物に物理的に混合するのみで、その機能を発揮するため、従来の絶縁性樹脂組成物の製造工程を変更する必要がなく、取扱いが容易である。
【００２７】
本発明の絶縁性樹脂組成物を希釈する溶剤は、絶縁性樹脂組成物を溶解できれば、限定されない。例えば、メチルエチルケトン、ヘキサン、キシレン、トルエン、アセトン、エチレングリコールモノエチルエーテル、シクロヘキサノン、エチルエトキシプロピオネート、Ｎ，Ｎ−ジメチルホルムアミド、Ｎ，Ｎ−ジメチルアセトアミド等が挙げられる。これらの溶剤は、単独あるいは混合系を用いることができる。この溶剤の前記樹脂に対する割合は、絶縁性樹脂組成物を塗工する設備にあわせてその使用量を調整する。
【００２８】
本発明の絶縁性樹脂組成物には、本発明の目的の範囲内において、充填剤、添加剤、他の強化繊維材等を添加することができる。例えば、添加剤としては、難燃剤、酸化防止剤、熱安定剤、帯電防止剤、可塑剤、カップリング剤、顔料、染料、着色剤、ゴム等が挙げられる。
【００２９】
低誘電率絶縁性樹脂組成物をガラスクロスやガラス不織布、有機織布や有機不織布に塗工してプリプレグを作製する場合は、溶剤を除く樹脂の固形分が絶縁性樹脂ワニスの２０〜８０重量％となるように溶剤の使用量を調節することが好ましい。低誘電率絶縁性樹脂組成物をコンマコータでキャリアフィルムや銅箔に塗工して絶縁フィルム場合は、溶剤を除く樹脂の固形分が絶縁性樹脂ワニスの３０〜６０重量％となるように溶剤の使用量を調節することが好ましい。
【００３０】
本発明の低誘電率絶縁性樹脂組成物を用いたプリプレグは、従来、一般的に行われている製造法をそのまま適用することができる。すなわち、本発明のプリプレグは本発明の低誘電率絶縁性樹脂組成物を基材に含浸、塗工してなるものであり、基材としては各種の電気絶縁材料用積層板に用いられている周知のものが使用できる。基材の材質の例としては、Ｅガラス、Ｄガラス、Ｓガラス又はＱガラス等の無機物繊維、ポリイミド、ポリエステル又はテトラフルオロエチレン等の有機繊維、及びそれらの混合物等が挙げられる。これらの基材は、例えば織布、不織布、ロービンク、チョップドストランドマット、サーフェシングマット等の形状を有するが、材質及び形状は、目的とする成形物の用途や性能により選択され必要により単独若しくは２種類以上の材質及び形状からの使用が可能である。基材の厚みには特に制限されないが、通常０．０３〜０．５mm程度のものを使用し、シランカップリング剤等で表面処理したものや機械的に開繊処理を施したものは耐熱性や耐湿性、加工性の面から好適である。通常、該基材に対する低誘電率絶縁性樹脂組成物の付着量が、乾燥後のプリプレグの樹脂含有率で２０〜９０重量％となるように基材に含浸又は塗工した後、通常１００〜２００℃の温度で１〜３０分加熱乾燥し、半硬化状態（Ｂステージ状態）のプリプレグを得る。
【００３１】
前述のプリプレグを用いて積層成形することにより積層板を作製することができる。積層成形は一般的な方法をそのまま適用することができ、例えば本発明のプリプレグを通常１〜２０枚重ね、その片面もしくは両面に銅やアルミニウム等の金属箔を配置した構成で加熱加圧により成形することにより積層板とすることができる。金属箔はプリント配線板材料用途で用いられているものであれば特に制限されない。成形条件としては通常の電気絶縁材料用積層板及び多層板の手法が適用でき、例えば多段プレス、多段真空プレス、連続成形、オートクレーブ成形機等を使用し、通常、温度１００〜２５０℃、圧力２〜１００kg／cm２、加熱時間０．１〜５時間の範囲で成形する。
【００３２】
本発明の絶縁フィルムに用いる支持基材には、銅やアルミニウム等の金属箔、ポリエステルやポリイミド等の樹脂フィルム、あるいはこれらの樹脂フィルムの表面に離型剤を塗布したものなどを用いることができる。支持基材に銅箔を用いた場合は、銅箔をそのまま回路導体として使用することができる利点があり、また支持基材に離型剤処理が施されていると支持基材から絶縁フィルムを引き剥がす際や支持基材付フィルムを基板に積層した後支持基材だけを剥離する際の作業性を向上させる上で好ましい。
【００３３】
このように支持基材の片面に絶縁性の樹脂層を形成した絶縁フィルムは、以下に示す方法によって多層配線板の製造に供することができる。例えば、支持基材を除去したフィルム状の絶縁フィルムを１枚又は複数枚積層しその上下に銅箔を配置してプレス成形するか、あるいは支持基材である銅箔に絶縁性樹脂ワニスを塗工した絶縁フィルムをフィルム同士合わせるように貼り合わせ、さらに必要ならばその間に基材を除去した絶縁フィルムを１枚以上介在させてプレス成形することによって多層配線板用の積層板を製造することができる。
【００３４】
本発明の低誘電率絶縁性樹脂組成物のプリプレグ及び絶縁フィルムを用いた多層プリント配線板の製造法について説明する。まず、本発明の低誘電率絶縁性樹脂組成物をパターン加工された内層回路基板上に積層する。その方法は本発明の低誘電率絶縁性樹脂組成物からなるプリプレグ及び絶縁フィルムを１枚以上積層し、さらにその上に銅箔や回路形成基板を配置して加圧、加熱条件下で基板上にラミネート又はプレスして加熱硬化させる。なお、回路形成基板としてはガラスエポキシ基板、金属基板、ポリエステル基板、ポリイミド基板、ＢＴレジン基板、熱硬化型ＰＰＥ基板などを使用することができ、回路表面は予め粗化処理することができる。加熱硬化の条件は、温度１２０℃以上、好ましくは１７０〜２２０℃で、通常１５〜３００分、好ましくは６０〜１５０分加熱硬化させて製造することができる。
【００３５】
上記のように基板上に本発明の低誘電率絶縁性樹脂組成物を積層し硬化させた後、ドリルおよび／又はレーザー穴明けを行ない、スルーホールやバイアホールを形成させる。レーザー穴明け機には、炭酸ガスレーザー、ＹＡＧレーザー、エキシマレーザーなどを用いることができる。その後、無電解銅めっき、金属蒸着、スパッタリング、イオンプレーティングなどの手法を用いて内層と外層の電気的導通を得た後は、通常のプリント配線板における回路形成方法を用いて、積層した本発明の低誘電率絶縁性樹脂組成物の表面に回路形成を行う。
【００３６】
本発明の低誘電率絶縁性樹脂組成物の用途としては、自動車部品、電子・電気部品等が挙げられる。電子・電気部品としては、例えば回路基板用積層板材料、半導体封止材料等が挙げられる。
【実施例】
【００３７】
次に、下記の実施例により本発明をさらに詳しく説明するが、これらの実施例は本発明をいかなる意味においても制限するものではない。
【００３８】
表面処理剤の作製
撹拌装置、コンデンサー及び温度計を備えたガラスフラスコに、ジメトキシジメチルシラン２０ｇ、テトラメトキシシラン２５ｇ及びメタノール１０５ｇを配合した溶液を導入し、その後酢酸０．６０ｇ及び蒸留水１７．８ｇを添加して、５０℃で８時間撹拌した。シロキサン単位の重合度が３０であるシロキサン系表面処理剤を合成した。得られたシロキサン系表面処理剤は、水酸基と反応する末端管能基としてメトキシ基及びシラノール基を有するものである。
【００３９】
実施例１
（１）多孔性物質として多孔質シリカ１［吸油量１５０ml／１００ｇ（充填可能な空隙率：７６．７％）、表面の平均細孔径５〜１５nm、比重：２．２、平均粒径２．１μm、鈴木油脂工業株式会社製ゴッドボールＥ−２Ｃ（商品名）］と、充填する低誘電率化成分として固体状の縮合リン酸エステル［融点９５℃、大八化学工業株式会社製ＰＸ−２００（商品名）、誘電率：２．８］を用い、多孔質シリカ１  ２００重量部、縮合リン酸エステル（ＰＸ−２００）６００重量部を温度計、冷却管、減圧装置、攪拌装置を備えた４つ口セパラブルフラスコに取り、撹拌しながら４つ口セパラブルフラスコ内を減圧した。４つ口セパラブルフラスコ内の圧力が１０mmHg（１．３kPa）以下まで下がった事を確認後、内部温度が１２０℃になるように４つ口セパラブルフラスコを加熱し、温度を保持したまま５時間加熱撹拌して、溶解されて液状となった縮合リン酸エステルを多孔質シリカ１内に充填した。
【００４０】
（２）（１）の４つ口セパラブルフラスコを５０℃まで冷却し、液状の縮合リン酸エステルを固化させた。メチルエチルケトン１４００重量部を４つ口セパラブルフラスコに投入、撹拌して、過剰な固体状の縮合リン酸エステルを溶解した。空冷により室温まで冷却後、開孔径０．４５μmのフィルターを用いて、溶解された液状の縮合リン酸エステルの吸引ろ過を行い、過剰な液状の縮合リン酸エステルと充填された多孔質シリカ１とを分離した。
【００４１】
（３）（２）の充填された多孔質シリカ１は、表面に付着したリン酸縮合エステルが付着している場合があるために、２００重量部のメチルエチルケトンに（２）の充填された多孔質シリカ１を投入して、１５分間撹拌して、表面付着リン酸縮エステルを溶解して除去した（多孔質シリカの洗浄）。その後、開孔径０．４５μmのフィルターを用いて、溶解されたリン酸縮合エステルの吸引ろ過を行い、表面付着リン酸縮合エステルと多孔質シリカ１（充填）とを分離した。（３）の工程を再度繰り返し多孔質シリカ１（充填）の洗浄を行った。その後、５０℃で１０時間乾燥を行い、低誘電率化剤１（縮合リン酸エステルを多孔質シリカの細孔容積のほぼ１００容積％でまで充填した多孔質シリカ１、表面にリン酸縮合エステルが付着していない）を作製した。低誘電率化剤１は、低誘電率化成分含有率：７６．７％であった。
【００４２】
得られた低誘電率化剤１において、多孔質シリカ１（充填）が１００容積％であることを、多孔質シリカ１（充填）と多孔質シリカ（未充填）について顕微鏡観察して確認した。試料は、日立製作所製、ＦＢ２０００Ａ、加速電圧３０ｋＶ、イオン源Gaを用いて、任意の断面を集束イオンビーム（FIB）加工により切り出し（FIB加工後試料）、ＦＩＢ加工後表面を清浄にするため、日立製作所製、Ｅ３２００、加速電圧４ｋＶを用いて、イオンミリング処理した（イオンミリング処理後試料）。イオンミリング処理後試料は、多孔質シリカ（未充填）は細孔が確認されるが、多孔質シリカ１（充填）では隙間なく充填されていること（細孔容積１００％充填）が明らかである。FIB加工後試料及びイオンミリング処理後試料をＳＥＭ（日立製作所製、型番Ｓ−４７００、加速電圧５．０ｋＶ、倍率：１０万倍）で観察した。
図１に、多孔質シリカ１（充填）と多孔質シリカ（未充填）について、FIB加工後試料及びイオンミリング処理後試料の断面観察SEM写真を示す。
【００４３】
（４)低誘電率化剤１は、同重量のメチルエチルケトンに分散させ、上記のシロキサン系表面処理剤を、低誘電率化剤１の重量に対して、表面処理剤の固形分が１重量％になるように配合して、メチルエチルケトンの還流温度で一時間加熱処理して、表面処理した低誘電率化剤１を得た。
【００４４】
（５）（４）で作製した低誘電率化剤１を絶縁性樹脂組成物に配合して、下記の組成で低誘電率絶縁性樹脂組成物に溶剤を加えてを絶縁性樹脂ワニスを作製した（低誘電化剤：３２容積％配合）。この時のエポキシに対する熱硬化剤の当量は１．０当量とした。
低誘電率化剤１                                                ５０重量部
絶縁性樹脂組成物
・クレゾールノボラック型エポキシ樹脂、ＥＳＣＮ−１９０−３
（住友化学株式会社社製、商品名）                              ７５重量部
・熱硬化剤ジシアンジアミド
（日本カーバイド株式会社製）                                    ４重量部
・熱硬化剤ノボラックフェノール樹脂、ＨＰ−８５０
（日立化成工業株式会社製、商品名）                            ２１重量部
・イミダゾール、２−フェニルイミダゾール（四国化成工業株式会社製、商品名２ＰＺ）
０．５重量部
溶剤
・メチルエチルケトン                                          ７５重量部
【００４５】
（６）次に、この絶縁性樹脂ワニスを厚み１８μmの銅箔上に塗工し、１００℃−２０分乾燥して膜厚１００±３μmの銅箔付き絶縁性樹脂フィルムを作製した。作製した銅箔付き絶縁性樹脂フィルムの樹脂面に厚み１８μmの銅箔を配し、１７０℃、９０分、１．０MPaのプレス条件で両面銅箔付き絶縁性樹脂フィルムを作製した。
【００４６】
実施例２
実施例１において、多孔質シリカ１を、多孔質シリカ２［吸油量３３０ml／１００ｇ（充填可能な空隙率：８７．９％）、表面の平均細孔径１０nm、比重：２．２、平均粒径２．６μm、富士シリシア化学株式会社製ＳＹＬＹＳＩＡ３１０Ｐ（商品名）］とし、配合量を１００重量部とし、縮合リン酸エステルの配合量は１２００重量部とし、冷却後に４つ口セパラブルフラスコに投入するエチルメチルケトンの量を２６００重量として、低誘電率化剤２を作製した以外は、実施例１と同様にして行い、低誘電率化剤２を得た(充填率１００％)。低誘電率化剤２は、低誘電率化成分含有率：８７．９％であった。
その後、実施例１と同様にして、低誘電率絶縁性樹脂組成物、絶縁性樹脂ワニス、銅箔付き絶縁性樹脂フィルム、両面銅箔付き絶縁性樹脂フィルムを作製し、特性試験を行った。
【００４７】
実施例３
実施例１において、多孔質シリカ１を、多孔質シリカ３［吸油量８０ml／１００ｇ（充填可能な空隙率：６３．８％）、表面の平均細孔径１７mm、比重：２．２、平均粒径３．１μm、旭硝子株式会社製Ｌ−３１−Ｃ（商品名）］とし、配合量を２００重量部とし、縮合リン酸エステルの配合量は４００重量部とし、冷却後に４つ口セパラブルフラスコに投入するエチルメチルケトンの量を１２００重量として、低誘電率化剤３を作製した以外は、実施例１と同様にして行い、低誘電率化剤３を得た(充填率１００％)。低誘電率化剤３は、低誘電率化成分含有率：６３．８％であった。
その後、実施例１と同様にして、低誘電率絶縁性樹脂組成物、絶縁性樹脂ワニス、銅箔付き絶縁性樹脂フィルム、両面銅箔付き絶縁性樹脂フィルムを作製し、特性試験を行った。
【００４８】
実施例４
実施例１において、低誘電率化剤１を１００重量部とし、絶縁性樹脂ワニスを作る際のメチルエチルケトンを２００重量部とした以外は、実施例１と同様にして行い、低誘電率化剤４を得た(充填率１００％)。低誘電率化剤４は、低誘電率化成分含有率：７６．７％であった。
その後、実施例１と同様にして、低誘電率絶縁性樹脂組成物、絶縁性樹脂ワニス、銅箔付き絶縁性樹脂フィルム、両面銅箔付き絶縁性樹脂フィルムを作製し、特性試験を行った。
【００４９】
比較例１
実施例１の低誘電率化剤と同重量と計算される無孔質シリカとリン酸エステルを下記の組成で配合し、低誘電率絶縁性樹脂組成物を作製し、溶剤を配合して絶縁性樹脂ワニスを作成した。この時のエポキシに対する熱硬化剤の当量は１．０当量とした。
縮合リン酸エステルリン酸エステル、ＰＸ−２００
（大八化学工業株式会社製、商品名）                            ３０重量部
無孔質シリカ、ＳＯ−２５Ｒ、平均粒径０．５μm
（株式会社アドマテックス製、商品名）                          ２０重量部
絶縁性樹脂組成物
・クレゾールノボラック型エポキシ樹脂、ＥＳＣＮ−１９０−３
（住友化学株式会社社製、商品名）                              ７５重量部
・熱硬化剤ジシアンジアミド
（日本カーバイド株式会社製、商品名）                            ４重量部
・熱硬化剤ノボラックフェノール樹脂、ＨＰ−８５０
（日立化成工業株式会社製、商品名）                            ２１重量部
・イミダゾール、２−フェニルイミダゾール（四国化成工業株式会社製、商品名２ＰＺ）
０．５重量部
溶剤
・メチルエチルケトン                                          ７５重量部
（５）次に、この絶縁性樹脂ワニスを銅箔上に塗工し、１００℃−１０分乾燥して膜厚１００±３μmの銅箔付き絶縁性樹脂フィルムを作製した。作製した銅箔付き絶縁性樹脂フィルムの樹脂面に厚み１８μmの銅箔を配し、１７０℃、９０分、１．０MPaのプレス条件で両面銅箔付き絶縁性樹脂フィルムを作製した。
【００５０】
ブランク１
比較例１において、縮合リン酸エステルを除き、その他は比較例１と同様にして低誘電率絶縁性樹脂組成物、絶縁性樹脂ワニス、銅箔付き絶縁性樹脂フィルム、両面銅箔付き絶縁性樹脂フィルムを作製し、特性試験を行った。
【００５１】
特性試験
作製した両面銅箔付き絶縁性樹脂フィルムについて、以下の特性を評価した。
結果を表１に示す。
・耐熱性：５０mm×５０mmに切断した両面銅箔付き絶縁性樹脂フィルムを用いて，２６０℃及び２８８℃の溶融はんだにフロートした際に両面銅箔付き絶縁性樹脂フィルムがふくれるまでの時間を測定した。
・銅箔ピール強さ：ＪＩＳ−Ｃ−６４８１に準拠して測定した。
また、両面の銅箔を除去して以下の特性を評価した。結果を表１に示す。
・ガラス転移温度：熱機械分析装置（マックサイエンス株式会社製ＴＭＡ−４０００）を用いて昇温速度５℃／minの条件でガラス転移温度（Ｔｇ）を測定した。結果を表１に示した。
・誘電率：ＲＦインピーダンス／マテリアルアナライザ（アジレントテクノロジー社製、ＨＰ  ４２９１Ｂ）を用いて１GHzでの誘電率を測定した。
【００５２】
【表１】
2010285624.tif 000002
【００５３】
【表２】
2010285624.tif 000003
【００５４】
ここで、ブランク１は、実施例１〜４の低誘電率絶縁性樹脂組成物において低誘電率化剤を、比較例１の低誘電率絶縁性樹脂組成物において低誘電化成分であるリン酸エステルを除いた絶縁性樹脂組成物とほぼ同様の組成を有する。よって、低誘電率化する前の、絶縁性樹脂組成物の特性を示す（ブランク）である。
【００５５】
表２から明らかなように、本発明の低誘電率化剤を含む低誘電率絶縁性樹脂組成物を用いた実施例１〜４では、誘電率が３．５以下に低誘電率化された。そして、耐熱性は６０秒以上であるので、耐熱性は維持された。ピール強度は１．０kN/m以上であるので、接着性、機械的強度は維持された。ガラス転移温度は１５０℃以上であるので、ガラス転移温度、熱に対する寸法安定性は維持された。
【００５６】
一方、本発明の低誘電率化剤を含まない低誘電率絶縁性樹脂組成物を用いた比較例１については、比較例１ではピール強度は１．３kN/mではあるが、耐熱性、ガラス転移温度、誘電率は悪影響を受けた。
【００５７】
実施例５
（１）  実施例１において、低誘電率化剤１を５０重量部として樹脂組成物を作製し、絶縁性樹脂ワニスを作る際のメチルエチルケトンを１００重量部とした以外は、実施例１と同様にして、絶縁性樹脂ワニスを得た。
（２）  得られた絶縁性樹脂ワニスを、厚さ約０．１mmのガラス布（＃２１１６、Ｅ−ガラス）に含浸後、１５０℃で３〜１０分加熱乾燥して樹脂分４３重量％のプリプレグを得た。これらのプリプレグ４枚を重ね、その両側に厚みが１８μmの銅箔を重ね、１７０℃、９０分、３．０ＭＰａのプレス条件で両面銅張積層板を作製した。
【００５８】
実施例６
実施例２において、低誘電率化剤２を５０重量部として樹脂組成物を作製し、絶縁性樹脂ワニスを作る際のメチルエチルケトンを１００重量部とした以外は、実施例２と同様にして、絶縁性樹脂ワニスを得た。
実施例５の絶縁性樹脂ワニスの代わりに、上記の絶縁性樹脂ワニスを用いた以外は、実施例５と同様にして、両面銅張積層板を作製した。
【００５９】
実施例７
実施例３において、低誘電率化剤３を５０重量部として樹脂組成物を作製し、絶縁性樹脂ワニスを作る際のメチルエチルケトンを１００重量部とした以外は、実施例３と同様にして、絶縁性樹脂ワニスを得た。
実施例５の絶縁性樹脂ワニスの代わりに、上記の絶縁性樹脂ワニスを用いた以外は、実施例５と同様にして、両面銅張積層板を作製した。
【００６０】
実施例８
実施例５の絶縁性樹脂ワニスの代わりに、実施例４の絶縁性樹脂ワニスを用いた以外は、実施例５と同様にして、両面銅張積層板を作製した。
【００６１】
比較例２
実施例５の絶縁性樹脂ワニスの代わりに、比較例１の絶縁性樹脂ワニスを用いた以外は、実施例５と同様にして、両面銅張積層板を作製した。
【００６２】
ブランク２
実施例５の絶縁性樹脂ワニスの代わりに、比較例２の絶縁性樹脂ワニスを用いた以外は、実施例５と同様にして、両面銅張積層板を作製した。
【００６３】
得られた両面銅張積層板について、以下の特性を評価した。
結果を、表４に示す。
・耐熱性：５０mm×５０mmに切断した両面銅張積層板を用いて、２６０℃の溶融はんだにフロートした際に両面銅張積層板がふくれるまでの時間を測定した。
・銅箔ピール強さ：ＪＩＳ−Ｃ−６４８１に準拠して測定した。
・誘電率：ＲＦインピーダンス／マテリアルアナライザ（アジレントテクノロジー社製、ＨＰ  ４２９１Ｂ）を用いて１GHzでの誘電率を測定した。
【００６４】
【表３】
2010285624.tif 000004
【００６５】
【表４】
2010285624.tif 000005
【００６６】
ここで、ブランク２は、実施例５〜８の低誘電率絶縁性樹脂組成物において低誘電率化剤を、比較例２の低誘電率絶縁性樹脂組成物において低誘電率化成分リン酸エステルを除いた絶縁性樹脂組成物とほぼ同様の組成を有する。よって、低誘電率化する前の、絶縁性樹脂組成物の特性を示す（ブランク）である。
【００６７】
表４から明らかなように、本発明の低誘電率化材料を含む低誘電率絶縁性樹脂組成物を用いた両面銅張積層板の実施例５〜８では、誘電率が３．９以下に低誘電率化された。そして、耐熱性は６０秒以上であるので、耐熱性は維持された。ピール強度は１．１kN/m以上であるので、接着性、機械的強度は維持された。
【００６８】
一方、本発明の低誘電率化剤を含まない絶縁性樹脂組成物を用いた両面銅張積層板の比較例２については、比較例２では、耐熱性が充分でないために、プレス成形できず、両面銅張積層板を作製することができなかった。
【産業上の利用可能性】
【００６９】
本発明は、比誘電率のみが低減され、かつ他の特性（耐熱性（ガラス転移温度、熱に対する寸法安定性を含む等）、接着性、機械的強度（例えばピール強度））の性能が維持された低誘電率絶縁性樹脂組成物を達成したものである。
【図１】
2010285624.tif 000006